(57)【要約】【課題】  従来の燃料噴射ノズルは、ノズルボデーが非常に高い温度に晒されると、ニードルの着座時にノズルシートが塑性変形する。この状態で、ニードルが開弁すると、微小隙間が狭くなり、ノズル開弁力と燃料噴射量が初期より増大するという課題があった。【解決手段】  燃料噴射ノズルは、ノズルボデー３の噴孔周辺部４の内面に形成されるノズルシート５にニードル１の弁部２と当接して塑性変形させた形状を、ノズルボデー３に対して焼戻し処理を施す焼戻し工程時に予めノズルシート５に形成しておくことができるので、ノズルシート５の経年劣化が起きる前の初期状態とノズルシート５の経年劣化後との間で微小隙間１７が変化することはない。つまりノズルシート５の経年劣化におけるノズル開弁力（Ｆ４）の変化を抑制できる。したがって、複数の噴孔８からエンジンの各気筒の燃焼室内へ噴射される燃料噴射量の変化を低減できる。【選択図】  図４
2013170475.tif 000002
【特許請求の範囲】
【請求項１】
ニードル（１）の軸線方向の一端部（２、７７）が着座可能なノズルシート（５）、およびこのノズルシート（５）よりも燃料流方向の下流側に位置する噴孔（８）を有し、
前記ニードル（１）をその軸線方向に往復移動可能に支持する有底筒状のノズルボデー（３）を備えた燃料噴射ノズルの製造方法において、
前記ニードル（１）と前記ノズルシート（５）とを当接させた状態で、
且つ前記ニードル（１）を介して、前記噴孔（８）から噴射される燃料圧力と同等の軸線方向荷重を前記ノズルシート（５）に加えた状態であって、
前記ノズルボデー（３）または前記噴孔（８）の周辺部（４）または前記ノズルシート（５）に対して、所定の焼戻し温度で加熱した後に冷却する焼戻し処理を施す焼戻し工程を備えたことを特徴とする燃料噴射ノズルの製造方法。
【請求項２】
請求項１に記載の燃料噴射ノズルの製造方法において、
前記噴孔（８）から噴射される燃料圧力とは、使用燃料噴射圧力範囲内の最大値のことであることを特徴とする燃料噴射ノズルの製造方法。
【請求項３】
請求項１または請求項２に記載の燃料噴射ノズルの製造方法において、
前記所定の焼戻し温度とは、被熱の影響を受けて上昇する、前記ノズルボデー（３）の表面温度のことであることを特徴とする燃料噴射ノズルの製造方法。
【請求項４】
請求項１ないし請求項３のうちのいずれか１つに記載の燃料噴射ノズルの製造方法において、
前記ノズルボデー（３）は、鍛造加工および機械加工によって形成された成形体に対して、前記ノズルボデー（３）の表面硬化のための熱処理を実施することで製造されることを特徴とする燃料噴射ノズルの製造方法。
【請求項５】
請求項４に記載の燃料噴射ノズルの製造方法において、
前記熱処理とは、
前記成形体の表層部を炭素によって硬化する浸炭処理のことであって、
前記焼戻し工程は、前記浸炭処理を実施した後に行われることを特徴とする燃料噴射ノズルの製造方法。
【請求項６】
請求項４または請求項５に記載の燃料噴射ノズルの製造方法において、
前記熱処理とは、
前記成形体に対して、所定の焼入れ温度で加熱した後に冷却する焼入れ処理のことであって、
前記焼戻し工程は、前記焼入れ処理を実施した後に行われることを特徴とする燃料噴射ノズルの製造方法。
【請求項７】
請求項１ないし請求項６のうちのいずれか１つに記載の製造方法を使用して前記ノズルボデー（３）を製造する製造装置において、
前記ニードル（１）に対して、前記ニードル（１）の軸線方向の一端部（２、７７）を前記ノズルシート（５）に押し付ける軸方向荷重を付与する軸力発生手段（１９）を備えたことを特徴とする燃料噴射ノズルの製造装置。
【請求項８】
請求項１ないし請求項７のうちのいずれか１つに記載の製造方法または製造装置により製造された燃料噴射ノズルにおいて、
前記ニードル（１）の軸線方向の一端部には、前記ノズルシート（５）に着座可能な弁部（２、７７）が設けられていることを特徴とする燃料噴射ノズル。
【請求項９】
請求項８に記載の燃料噴射ノズルにおいて、
前記ノズルシート（５）は、一端に向かって徐々に内径が縮径する円錐形状の第１シート面（９１）、一端に向かって徐々に内径が縮径する円錐形状の第２シート面（９２）、および前記第１シート面（９１）と前記第２シート面（９２）との間に形成される円環状のシート部（９４）を有していることを特徴とする燃料噴射ノズル。
【請求項１０】
請求項９に記載の燃料噴射ノズルにおいて、
前記弁部（２、７７）は、一端に向かって徐々に外径が縮径し、前記第１シート面（９１）に当接する円錐形状の第１シール面（８１）、一端に向かって徐々に外径が縮径し、前記第２シート面（９２）に当接する円錐形状の第２シール面（８２）、および前記第１シール面（８１）と前記第２シール面（８２）との間に形成されて、前記シート部（９４）に着座可能な円環状のシール部（８４）を有していることを特徴とする燃料噴射ノズル。
【請求項１１】
請求項８ないし請求項１０のうちのいずれか１つに記載の燃料噴射ノズルにおいて、
前記ノズルボデー（３）は、前記ニードル（１）との間に、前記ノズルボデー（３）内に供給された燃料を前記ノズルシート（５）よりも燃料流方向の下流側へ導くための環状の燃料流路（１６）を有していることを特徴とする燃料噴射ノズル。
【請求項１２】
請求項１１に記載の燃料噴射ノズルにおいて、
前記噴孔（８）の周辺部（４）は、前記燃料流路（１６）と前記噴孔（８）とを連通すると共に、前記燃料流路（１６）にて環状に流れる燃料を集合させて前記噴孔（８）へ分配供給するサック室（６）が形成される有底筒状のサック部（７）を有していることを特徴とする燃料噴射ノズル。
【請求項１３】
請求項１２に記載の燃料噴射ノズルにおいて、
前記噴孔（８）は、前記サック部（７）の内外を連通するように貫通する複数の噴孔（８）であって、
前記複数の噴孔（８）は、前記サック部（７）の周方向に所定の距離を隔てて形成されていることを特徴とする燃料噴射ノズル。
【請求項１４】
請求項８ないし請求項１３のうちのいずれか１つに記載の燃料噴射ノズルにおいて、
前記ノズルボデー（３）または前記噴孔（８）の周辺部（４）は、内燃機関の燃焼室内に露出するように配置されていることを特徴とする燃料噴射ノズル。
【発明の詳細な説明】
【技術分野】
【０００１】
本発明は、内燃機関（エンジン）の燃焼室に直接燃料を噴射する燃料噴射ノズルの製造方法およびこの方法により製造される燃料噴射ノズルに関するものである。
【背景技術】
【０００２】
［従来の技術］
従来より、例えばディーゼルエンジン等の内燃機関（エンジン）の燃焼室に直接燃料を噴射する燃料噴射弁として、軸線方向に往復移動するニードルと、このニードルをその軸線方向へ往復摺動可能に支持する摺動孔を有する有底筒状のノズルボデーとを備えた燃料噴射ノズルが公知である（例えば、特許文献１及び２参照）。
【０００３】
ここで、図５ないし図７は、周知の一般的な燃料噴射ノズルの主要部を示した図である。燃料噴射ノズルの開弁時には、ニードル１０１の弁部１０２とノズルボデー１０３のノズルシート面１０４との間にシート部下流隙間（燃料流路１０５の燃料流方向の下流側に連通する燃料流路：以下微小隙間１０６）が形成されている
ノズルボデー１０３の噴孔周辺部には、逆円錐状のノズルシート面１０４、サック室１０７および複数の噴孔１０８等が設けられている。
燃料噴射ノズルの閉弁時には、ピストンおよびスプリングから閉弁方向の軸力がニードル１０１に付与されている。
【０００４】
燃料噴射ノズルの開弁時にニードル１０１が上昇し始めて、燃料流路１０５から微小隙間１０６を通ってサック室１０７内に高圧燃料が流れ込むと、ニードル１０１の弁部１０２に対して、ニードル１０１を開弁させる軸力（ノズル開弁力：Ｆ４）が働く。これにより、ニードル１０１が、ノズルボデー１０３のノズルシート面１０４より離脱して噴孔１０８を開放し、噴孔１０８から燃料が燃焼室内に噴射される。
燃料噴射ノズルの閉弁時には、燃料圧力とスプリング荷重によるニードル軸力（ノズル閉弁力：Ｆ１＋Ｆ２）が働く。これにより、ニードル１０１の弁部１０２が、ノズルボデー１０３のノズルシート面１０４に着座して噴孔１０８を閉鎖する。よって、噴孔１０８からの燃料噴射が停止される。
このように、ノズルボデー１０３のノズルシート面１０４は、燃料噴射ノズルの閉弁時に、ニードル１０１の弁部１０２が着座することで、大きい衝撃荷重を繰り返し受けるので、硬度アップおよび耐摩耗性の向上が望まれる。
【０００５】
［従来の技術の不具合］
近年、ディーゼルエンジンの燃焼室内に高圧燃料を噴射する燃料噴射ノズルにおいて、環境改善や省エネ推進のため、排気ガス規制や燃費規制の要求が厳しくなって来ている。そのため、初期の噴射量精度の向上および燃料の噴射圧力の上昇が進んでいる。
この燃料噴射圧力の高圧化に伴って燃料の噴射圧力の使用範囲がより拡大し、ノズル閉弁時における燃料圧力とスプリング荷重によるニードル軸力（ノズル閉弁力：Ｆ１＋Ｆ２）が更に大きくなり、ノズルボデー１０３のノズルシート面１０４に過剰な力が加わり、ノズルシート面１０４の耐摩耗性が低下する可能性がある。
また、排気ガス等のエミッション性能の維持には、初期だけでなく長期間の安定的な性能が要求されて来ている。
しかし、高圧噴射化やエンジンの燃焼室内の燃焼温度上昇等で、燃料噴射ノズルの環境の変化が厳しくなり、作動を繰り返すことによって経年劣化（変化）による噴射性能変化が、上記の排気ガス規制や燃費規制を守るための課題になっている。
【０００６】
そこで、従来の燃料噴射ノズルにおいては、ノズルボデー１０３のノズルシート面１０４の表面硬化のための熱処理が実施されている。
先ず、例えばクロムモリブデン鋼等の鋼素材を鍛造して形成される鍛造成形品に切削加工および研削加工を施すことにより、部品形状の金属成形体を作る。
そして、この部品形状の金属成形体に熱処理（例えば浸炭処理、浸炭焼入れ処理、焼入れ焼戻し処理等）を実施してノズルボデー１０３のノズルシート面１０４の表面硬度を高めることで、ノズルボデー１０３の強度を向上させている。
【０００７】
ところで、従来の燃料噴射ノズルにおいては、エンジンの燃焼室内に直接噴射可能なように、ノズルボデー１０３の噴孔周辺部が、燃焼室内に露出（突出）するように取り付けられているので、エンジンの燃焼熱に噴孔周辺部が直接晒され、エンジンの燃焼熱（被熱）の影響を受けてノズルボデー１０３の表面温度が過度に上昇し易い。
このとき、噴孔１０８を閉じるタイミングになると、ニードル１０１の弁部１０２がノズルボデー１０３のノズルシート面１０４に着座する時の衝撃荷重により、図６（ｃ）および図７（ｃ）に示したように、ノズルシート面１０４のシート部１１１の周辺がノズルボデー１０３の外側に凹み、ノズルシート面１０４よりも下流側のシート下流部１１２がノズルボデー１０３の内側へ盛り上がる態様の塑性変形が起こる。
【０００８】
なお、ノズルボデー１０３は、近年の排気ガス規制の動向に伴って、噴射圧力の上昇および燃費向上の観点から、燃焼温度が更に上昇するため、非常に高い温度（例えば３００℃）に晒される傾向にある。このように、非常に高い温度に晒されると、熱処理を施したノズルボデー１０３であっても、上述したようにノズルボデー１０３のノズルシート面１０４が塑性変形する問題が生じる。
ノズルボデー１０３のノズルシート面１０４が塑性変形した状態で、図７（ｄ）に示したように、燃料噴射ノズルが開弁すると、微小隙間１０６が狭くなるため、ノズル開弁力（Ｆ４）がノズルシート面１０４の経年劣化が起きる前の初期状態よりも増大し、燃料噴射量が初期状態より増大するという問題が生じる。
【先行技術文献】
【特許文献】
【０００９】
【特許文献１】特許第４１４０５４０号公報
【特許文献２】特開２００８−１７５１０２号公報
【発明の概要】
【発明が解決しようとする課題】
【００１０】
本発明は、ノズルボデーのノズルシートにニードルと当接して塑性変形させた形状を、製造時に予めノズルシートに形成しておくことで、ノズルシートの経年劣化が起きる前の初期状態とノズルシートの経年劣化後との間のノズル開弁力の変化を抑制して燃料噴射量の変化を低減することのできる燃料噴射ノズルの製造方法およびその製造方法により製造される燃料噴射ノズルを提供することを目的とする。
【課題を解決するための手段】
【００１１】
請求項１に記載の発明（燃料噴射ノズルの製造方法）は、焼戻し工程を備えている。
この焼戻し工程では、ニードルとノズルボデーのノズルシートとを当接させた状態で、且つニードルを介して、ノズルボデーの噴孔から噴射される燃料圧力と同等の軸線方向荷重（軸力）をノズルシートに加えた状態であって、ノズルボデーまたは噴孔の周辺部またはノズルシートに対して、所定の焼戻し温度で加熱した後に冷却する焼戻し処理を施すことを特徴としている。
なお、ニードルは、その軸線方向に往復移動可能に設置されている。また、ニードルは、ノズルボデー内に往復摺動可能に収容されている。
【００１２】
請求項１に記載の発明によれば、ノズルボデーのノズルシートにニードルと当接して塑性変形させた形状を、ノズルボデーに対して焼戻し処理を施す製造工程時に予めノズルシートに形成しておくことができるので、ノズルシートの経年劣化が起きる前の初期状態とノズルシートの経年劣化後との間で、ニードルとノズルボデーとの間に形成される微小隙間が変化することはない。つまりノズルシートの経年劣化におけるノズル開弁力の変化を抑制することができる。したがって、噴孔から噴射される燃料の噴射量の変化を低減することが可能となる。
【００１３】
請求項２に記載の発明によれば、噴孔から噴射される燃料圧力とは、使用燃料噴射圧力範囲（燃料の噴射圧力の使用範囲）内の最大値のことである。
請求項３に記載の発明によれば、所定の焼戻し温度とは、被熱の影響を受けて上昇する、ノズルボデーの表面温度のことである。
請求項４に記載の発明によれば、ノズルボデーは、鍛造加工および機械加工によって形成された成形体に対して、ノズルボデーの表面硬化のための熱処理を実施することで製造されることを特徴としている。
【００１４】
請求項５に記載の発明によれば、熱処理とは、成形体の表層部を炭素によって硬化する浸炭処理のことである。
そして、焼戻し工程は、浸炭処理を実施した後に行われる。
請求項６に記載の発明によれば、熱処理とは、成形体に対して、所定の焼入れ温度で加熱した後に冷却する焼入れ処理のことである。
そして、焼戻し工程は、焼入れ処理を実施した後に行われる。
請求項７に記載の発明によれば、ノズルボデーを製造する製造装置は、ニードルに対して、そのノズルシートをノズルボデーのシート面に押し付ける軸方向荷重（ニードル軸力）を付与する軸力発生手段を備えている。
【００１５】
請求項８に記載の発明によれば、上記の製造方法または製造装置により製造された燃料噴射ノズルにおいて、ニードルの軸線方向の一端側に（ノズルボデーのノズルシートに着座可能な）弁部を有している。
請求項９に記載の発明によれば、ノズルボデーは、一端に向かって徐々に内径が縮径する円錐形状の第１シート面、一端に向かって徐々に内径が縮径する円錐形状の第２シート面、および第１シート面と第２シート面との間に形成される円環状のシート部を有するノズルシートを備えている。
【００１６】
請求項１０に記載の発明によれば、ニードルは、一端に向かって徐々に外径が縮径する円錐形状の第１シール面、一端に向かって徐々に外径が縮径する円錐形状の第２シール面、および第１シール面と第２シール面との間に形成された円環状のシール部を有する弁部を備えている。
第１シール面は、ノズルボデーの第１シート面に当接する。
第２シール面は、ノズルボデーの第２シート面に当接する。
シール部は、ノズルボデーのシート部に着座する。
すなわち、ノズルボデーの焼戻し処理時に、ニードルの弁部形状にノズルボデーのノズルシート形状を倣わせることが可能となる。
【００１７】
請求項１１に記載の発明によれば、ニードルとノズルボデーとの間には、ノズルボデー内に供給された燃料をノズルボデーのノズルシートよりも燃料流方向の下流側へ導くための環状の燃料流路が形成されている。
請求項１２に記載の発明によれば、ノズルボデーの噴孔の周辺部は、燃料流路と噴孔とを連通すると共に、燃料流路にて環状に流れる燃料を集合させて噴孔へ分配供給するサック室が形成される有底筒状のサック部を有している。
請求項１３に記載の発明によれば、噴孔は、サック部の内外を連通するように貫通する複数の噴孔である。これらの噴孔は、サック部の周方向に所定の距離を隔てて形成されている。
請求項１４に記載の発明によれば、ノズルボデーまたは噴孔の周辺部が、内燃機関の燃焼室内に露出（突出）するように配置されている。
【図面の簡単な説明】
【００１８】
【図１】燃料噴射ノズルを備えたインジェクタを示した断面図である（実施例１）。
【図２】（ａ）は燃料噴射ノズルの主要部を示した断面図で、（ｂ）は（ａ）の拡大図で、（ｃ）はノズルボデーの噴孔周辺部の拡大図である（実施例１）。
【図３】（ａ）、（ｂ）ノズルボデーの焼戻し工程を示した説明図である（実施例１）。
【図４】（ａ）、（ｂ）は初期のニードルの開閉動作を示した説明図で、（ｃ）、（ｄ）は経年劣化後のニードルの開閉動作を示した説明図である（実施例１）。
【図５】（ａ）は燃料噴射ノズルの主要部を示した断面図で、（ｂ）は（ａ）の拡大図で、（ｃ）はノズルボデーの噴孔周辺部の拡大図である（従来の技術）。
【図６】（ａ）〜（ｃ）は初期および経年劣化後のニードルの開閉動作を示した説明図である（従来の技術）。
【図７】（ａ）、（ｂ）は初期のニードルの開閉動作を示した説明図で、（ｃ）、（ｄ）は経年劣化後のニードルの開閉動作を示した説明図である（従来の技術）。
【発明を実施するための形態】
【００１９】
以下、本発明の実施の形態を、図面に基づいて詳細に説明する。
本発明は、ノズルボデーのノズルシートの経年劣化後におけるノズル開弁力の変化を抑え、燃料噴射量の変化を低減するという目的を、焼入れが成された成形体を所定の焼戻し温度（エンジンの被熱と同等の温度）に加熱してその状態を所定の時間維持する加熱工程を有し、所定の時間の維持が終了した２次成形体を冷却して焼戻し処理を施す焼戻し工程中に、加熱工程における加熱により変形抵抗が低下（軟化）した成形体のノズルシートに使用燃料噴射圧力と同等のニードル軸力を加えることで、ノズルボデーのノズルシートにニードルと当接して塑性変形させた形状を予めノズルシートに形成しておくことで実現した。
【実施例】
【００２０】
［実施例１の構成］
図１ないし図４は、本発明を適用した燃料噴射ノズルを備えたインジェクタ（実施例１）を示したものである。
【００２１】
本実施例の内燃機関の燃料噴射装置は、例えば自動車等の車両に搭載される多気筒ディーゼルエンジン等の内燃機関（以下エンジン）の各気筒の燃焼室内に高圧燃料を噴射供給するコモンレール式燃料噴射システム（蓄圧式燃料噴射装置）を備えている。
このコモンレール式燃料噴射システムは、燃料タンクから低圧燃料を汲み上げるフィードポンプを内蔵したサプライポンプと、このサプライポンプの燃料吐出口から高圧燃料が導入されるコモンレールと、このコモンレールの各燃料出口から高圧燃料が分配供給される複数のインジェクタとを備え、コモンレールの内部に蓄圧された高圧燃料を各インジェクタを介してエンジンの各気筒毎の燃焼室内に噴射供給するように構成されている。
【００２２】
サプライポンプは、フィードポンプから電磁弁を経て加圧室内に吸入した燃料を加圧して高圧化し、この高圧燃料をコモンレールへ圧送供給する燃料噴射ポンプ（高圧燃料ポンプ）である。サプライポンプの電磁弁は、フィードポンプから加圧室内への燃料の吸入量を調整することで、サプライポンプの燃料吐出口より吐出される燃料吐出量を制御する燃料調量弁である。
コモンレールの内部には、エンジンの各気筒毎の燃焼室内に噴射供給する燃料の噴射圧力に相当する高圧燃料を蓄圧する蓄圧室が形成されている。
なお、サプライポンプまたはコモンレールは、高圧燃料を発生する高圧発生部を構成する。
【００２３】
ここで、本実施例のインジェクタは、燃料制御弁（燃料噴射弁）として使用されている。このインジェクタとしては、コモンレールの内部に蓄圧された高圧燃料を、直接燃焼室内に霧状に噴射供給する直接噴射タイプの内燃機関用燃料噴射弁（ディーゼルエンジン用のインジェクタ）が採用されている。
インジェクタは、エンジンへの燃料噴射を行う燃料噴射ノズルと、この燃料噴射ノズルのハウジングに締結固定される電磁弁とを一体化した電磁式燃料噴射弁である。
電磁弁は、エンジン制御ユニット（電子制御装置：ＥＣＵ）から印加されるインジェクタ駆動電流によって電子制御されるように構成されている。これにより、インジェクタのノズル噴孔部から燃料噴射される燃料噴射量および噴射時期が制御される。
【００２４】
燃料噴射ノズルは、ニードルバルブ（ノズルニードル：以下ニードル）１の軸線方向の一端部に設けられる円錐面形状の弁部２がノズルボデー３の噴孔周辺部４の内面に形成される円錐面形状のノズルシート５に対して着座、離脱することで、サック室６に連通する複数の噴射孔（以下噴孔８）を閉鎖、開放する自動車部品（エンジン部品）である。このサック室６は、ノズルボデー３の軸線方向の一端側（先端側）に設けられるサック部（円頂部）７内に形成されている。このサック部７には、少なくとも１つ以上（複数）の噴孔８が貫通形成されている。
【００２５】
燃料噴射ノズルのハウジングは、一端側に燃料を噴射する複数の噴孔８が開口したノズルボデー３と、このノズルボデー３の他端部に連結されるインジェクタボデー９と、ノズルボデー３の結合面とインジェクタボデー９の結合面との間に円環状のチップパッキン１０を挟み込んだ状態で、インジェクタボデー９とノズルボデー３とを中心軸線方向の締結軸力により結合一体化させるリテーニングナット１１とによって構成されている。
ノズルボデー３は、例えばクロムモリブデン鋼（ＳＣＭ）等の鋼素材によって有底円筒状に形成されている。このノズルボデー３は、エンジンの燃焼室内に露出してエンジンの燃焼熱に直接晒される円筒状の噴孔周辺部４を備えている。この噴孔周辺部４は、ニードル１の弁部２が着座可能な円錐面形状のノズルシート５、内部にサック室６を形成する円錐形状のサック部７、およびサック室６に連通する複数の噴孔８を備えている。
【００２６】
インジェクタボデー９は、例えばクロムモリブデン鋼（ＳＣＭ）等の鋼素材によって円筒形状に形成されている。
インジェクタボデー９の軸線方向の一端は、チップパッキン１０を介して、ノズルボデー３の後端部に結合されている。また、インジェクタボデー９の軸線方向の他端には、ニードル１およびコマンドピストン１２の背圧制御室である圧力制御室１４が形成されている。
また、ノズルボデー３の軸線方向の中央部には、燃料溜り室１５が形成されている。この燃料溜り室１５に連通する燃料流路１６は、ニードル１の弁部２と噴孔周辺部４のノズルシート５との間に形成されるクリアランス（以下微小隙間１７）を介して、サック室６に連通している。微小隙間１７とは、燃料噴射ノズルの開弁時（ノズル開弁時）に形成される燃料流路のことである。
【００２７】
燃料流路１６は、ニードル１の外面とノズルボデー３の内面との間に形成されて、コモンレールから燃料溜り室１５内に供給された高圧燃料をノズルシート５よりも燃料流方向の下流側の微小隙間１７、サック室６および各噴孔８へ導くための円環状の燃料流路（クリアランス）である。
チップパッキン１０は、ノズルボデー３およびインジェクタボデー９と同じ鋼素材によって円環形状に形成されている。このチップパッキン１０は、コマンドピストン１２やコイルスプリング１３から軸方向荷重（閉弁方向の軸力）を受けるニードル１のフルリフト量を規定する規制部材である。
【００２８】
ここで、インジェクタは、燃料噴射ノズルのインジェクタボデー９と電磁弁のバルブボデー２１との間にチップパッキン（オリフィスプレート）２２を挟み込んだ状態で、インジェクタボデー９の円筒締結部（以下締結部）２３の外周にリテーニングナット２４を締結固定することで、燃料噴射ノズルと電磁弁とが締結一体化されている。
電磁弁は、オリフィスプレート２２と、このオリフィスプレート２２に対して着座、離脱することが可能なボールバルブ（電磁弁の弁体）２５と、このボールバルブ２５を開弁方向に駆動する電磁アクチュエータとによって構成されている。また、オリフィスプレート２２には、通過する燃料の流量を調節するための入口側、出口側オリフィス２６、２７が形成されている。なお、出口側オリフィス２７は、電磁弁の弁孔を構成している。
【００２９】
電磁アクチュエータは、インジェクタボデー９の圧力制御室１４内の燃料圧力を増減させてニードル１の開閉動作（燃料噴射）を制御するニードルアクチュエータとして利用される。
電磁アクチュエータは、円筒状のバルブボデー２１と、このバルブボデー２１をその中心軸線方向に貫通する摺動孔内に摺動自在に支持される磁性体製のアーマチャ３１と、通電されると周囲に磁束を発生するソレノイドコイル（以下コイル）３２と、このコイル３２の内周側および外周側に磁路を形成する磁性体製のステータコア３３とを備えている。  ボールバルブ２５およびアーマチャ３１は、コイルスプリング３４の付勢力によって、オリフィスプレート２２のバルブシートに押し付けられている。
【００３０】
アーマチャ３１は、ステータコア３３の磁極面に所定のギャップを隔てて対向配置されている。
コイル３２は、電力の供給を受けると（電流印加または通電されると）、アーマチャ３１をステータコア３３の磁極面側に引き寄せる磁力を発生する磁束発生手段（磁力発生手段）である。
コイル３２の端末部は、一対の外部接続端子（ターミナル）３５に接続されている。これらのターミナル３５は、コイル３２と外部回路（外部電源や外部制御回路：ＥＣＵ）との接続を行うためのコネクタ端子である。
【００３１】
コイル３２が通電されると、アーマチャ３１およびステータコア３３を磁束が集中して通る磁気回路が形成される。
コイル３２は、アーマチャ３１を吸引することで、アーマチャ３１の先端収納孔に収納されているボールバルブ２５をオリフィスプレート２２のバルブシートより離脱させる。これにより、出口側オリフィス２７を有する出口流路が開放される。
コイル３２への通電が停止されると、コイルスプリング３４の付勢力によって、アーマチャ３１が移動してボールバルブ２５がオリフィスプレート２２のバルブシートに着座する。これにより、出口側オリフィス２７を有する出口流路が閉鎖される。
【００３２】
ここで、複数のインジェクタの各電磁弁のコイル３２への供給電流量は、インジェクタ駆動回路（ＥＤＵ）を含んで構成されるＥＣＵによって制御されるように構成されている。このＥＣＵには、ＥＤＵの他にＣＰＵ、ＲＯＭ、ＲＡＭ等を含んで構成される周知の構造のマイクロコンピュータが内蔵されている。
また、マイクロコンピュータは、イグニッションスイッチがオン（ＩＧ・ＯＮ）されると、ＲＯＭ、ＲＡＭ等のメモリ内に格納された制御プログラムに基づいて、エンジンの各気筒毎の燃焼室内への燃料噴射圧力、各インジェクタの燃料噴射時期、各インジェクタからの燃料噴射量等を演算し、複数のインジェクタの各電磁弁のコイル３２への供給電流量（所謂インジェクタ駆動電流）を電子制御する。
【００３３】
本実施例の燃料噴射ノズルは、エンジンの各気筒毎に対応してシリンダヘッドに搭載されている。また、燃料噴射ノズルは、その軸線方向の先端部である噴孔周辺部４が燃焼室内に露出するようにエンジンのシリンダヘッドに取り付けられている。
燃料噴射ノズルは、軸線方向に真っ直ぐに延びるニードル１、軸線方向に真っ直ぐに延びるコマンドピストン１２、およびこのコマンドピストン１２の周囲に螺旋状に巻装されるコイルスプリング１３を内蔵するハウジングを備えている。
【００３４】
燃料噴射ノズルのハウジングは、ニードル１をその軸線方向に往復移動可能に収容する有底円筒状のノズルボデー３と、コモンレールより分岐するインジェクタ配管の燃料流方向の下流端に接続される円筒状のインジェクタボデー９とを備え、ノズルボデー３とインジェクタボデー９との間にチップパッキン１０を挟み込んだ状態で、インジェクタボデー９の円筒締結部（以下締結部）の外周にリテーニングナット１１を締結固定することで、インジェクタボデー９とノズルボデー３とが締結一体化されている。なお、インジェクタボデー９とノズルボデー３とは、燃料噴射ノズルのハウジングの軸線方向に２分割されている。
【００３５】
本実施例のニードル１は、ノズルボデー３およびインジェクタボデー９と同じ鋼素材によって丸棒形状に形成されている。このニードル１は、高圧燃料の圧力に対して変形しない程度の硬度（剛性）を有している。
ニードル１は、その軸線方向に往復移動可能に設置され、且つノズルボデー３の中心軸線上に設置されている。そして、ニードル１は、ノズルシート５に対して着座、離脱して複数の噴孔８を閉鎖、開放する。
【００３６】
ニードル１には、円柱形状の頭部４１、およびこの頭部４１よりも外径が大きく、ノズルボデー３の摺動孔内に摺動自在に支持される円柱形状の大径軸部（以下摺動部）４２が設けられている。なお、摺動部４２の摺動面は、ノズルボデー３の摺動孔の孔壁面に対して摺動可能となっている。
また、ニードル１は、コマンドピストン１２との間に、コイルスプリング１３のスプリング荷重（ニードル１の閉弁方向の軸力）を受け止めるスプリング座を有するロッドプレッシャ４３を装着している。
【００３７】
また、ニードル１には、軸線方向に延びる摺動部４２と、この摺動部４２よりも外径が小さい中径軸部４４との間に小径軸部４５が設けられている。そして、ニードル１には、摺動部４２と小径軸部４５との間に円錐台（円環）形状の受圧面４６が設けられている。この受圧面４６は、ニードル１のリフト開始時に、燃料溜り室１５内の燃料圧力（開弁方向の燃料圧力：以下ノズル閉弁力）を受ける第１燃料受圧部となる。
また、中径軸部４４よりも先端側、つまりニードル１の軸線方向の一端部（先端部）には、中径軸部４４よりも外径が小さい弁部２が設けられている。
なお、ニードル１の弁部２の詳細は、後述する。
【００３８】
本実施例のコマンドピストン１２は、高圧燃料の圧力に対して変形しない程度の硬度（剛性）を有している。このコマンドピストン１２は、インジェクタボデー９およびノズルボデー３と同じ鋼素材によって丸棒形状に形成されている。
コマンドピストン１２は、インジェクタボデー９の中心軸線上に設置されており、ニードル１と同一軸線上に配設されている。このコマンドピストン１２は、ニードル１に連動して中心軸線方向（図示上下方向）に往復移動する。
【００３９】
そして、コマンドピストン１２には、インジェクタボデー９の摺動孔内に摺動自在に支持される円柱形状の大径軸部（以下摺動部）４７、およびこの摺動部４７よりも外径が小さい小径軸部４８が設けられている。
なお、摺動部４７の摺動面は、インジェクタボデー９の摺動孔の孔壁面に対して摺動可能となっている。また、小径軸部４８の先端面（図示下端面）には、ロッドプレッシャ４３を介して、ニードル１の頭部４１の図示上端面と当接する円形状の当接面が設けられている。
また、コマンドピストン１２には、摺動部４７の端面に円形状の受圧面４９が設けられている。この受圧面４９は、ニードル１のフルリフト時に、圧力制御室１４内の燃料圧力を受ける第２燃料受圧部となる。
【００４０】
本実施例のノズルボデー３は、高圧燃料の圧力に対して変形しない程度の硬度（剛性）を有している。
ノズルボデー３の軸線方向の一端側（先端側）には、内部に円錐形状空間を形成する逆円錐形状の噴孔周辺部４が設けられている。この噴孔周辺部４は、ノズルボデー３の軸線方向の一端側、つまりエンジンの各気筒毎の燃焼室内に露出（突出）するように配置されるノズル噴孔部である。
【００４１】
噴孔周辺部４の内面には、ニードル１の弁部２が着座可能な円錐面形状のノズルシート５が設けられている。このノズルシート５は、ニードル１が着座することでニードル１の全閉位置を規定している。
また、ノズルシート５よりも燃料流方向の下流側には、有底円筒状のサック部７が設けられている。サック部７の内部には、サックボリュームであるサック室６が形成されている。このサック室６は、燃料流路１６と複数の噴孔８とを連通すると共に、燃料流路１６にて環状に流れる燃料を集合させて複数の噴孔８へ分配供給する分配室である。
【００４２】
サック部７には、所定の曲率半径を有する凹曲面状の底部が設けられている。また、サック部７には、その内壁面から外壁面までを、ノズルボデー３の軸線方向に対して斜めに貫通する複数の噴孔８が形成されている。
複数の噴孔８は、サック部７の内壁面で開口した噴孔入口、サック部７の外壁面で開口した噴孔出口、および噴孔入口と噴孔出口とを連通する噴孔流路を有している。また、複数の噴孔８は、エンジンの各気筒毎の燃焼室内に燃料噴霧が効率良く行き渡るように、サック部７の円周方向に所定の間隔で複数個形成されている。
そして、ノズルボデー３の中心軸線上には、チップパッキン１０を介して、インジェクタボデー９の密着面に液密的に密着する結合面（密着面）からサック部７や噴孔８側へと真っ直ぐに延びるノズル孔（軸方向孔）が設けられている。このノズル孔の内部には、コマンドピストン１２と当接するように配設されたニードル１がその軸線方向に往復移動可能に収容されている。
【００４３】
ノズル孔の図示上端側、つまりノズルボデー３の円筒部（ニードルガイド、径大部）５１の内部には、単純な丸穴形状の摺動孔５２が形成されている。また、ノズル孔の中間部分には、摺動孔５２よりも孔径が拡げられた燃料溜り室１５が設けられている。この燃料溜り室１５は、インジェクタボデー９から内部に導入される燃料の油圧力が、ニードル１の開弁方向に作用する第１圧力室（油溜り室、第１燃料室）としての機能を有している。  ノズルボデー３は、ニードル１の中径軸部４４との間に、燃料溜り室１５に連通する燃料流路１６を形成する円筒部（小径部）５３を有している。また、ノズルボデー３は、サック部７と円筒部５３との間に円錐台部５４を有している。円筒部５３の下端側および円錐台部５４は、ノズルボデー３の噴孔周辺部４に含まれる。
なお、ノズルボデー３、特にノズルシート５の詳細は、後述する。
【００４４】
本実施例のインジェクタボデー９は、高圧燃料の圧力に対して変形しない程度の硬度（剛性）を有している。
そして、インジェクタボデー９は、内部にコマンドピストン１２が嵌挿される円筒状のシリンダ５５を有している。このシリンダ５５の中心軸線上には、オリフィスプレート２２の密着面に液密的に密着する結合面（密着面）からノズルボデー側へと真っ直ぐに延びるシリンダ孔（軸方向孔）が設けられている。このシリンダ孔の内部には、コマンドピストン１２がその軸線方向に往復移動可能に収容されている。
【００４５】
シリンダ孔の図示上方側には、単純な丸穴形状の摺動孔５６が形成されている。また、シリンダ孔の図示下方側には、シリンダ孔の中間部分よりも孔径が大きい単純な丸穴形状のスプリング収納室５７が形成されている。このスプリング収納室５７の内部には、コイルスプリング１３が収容されている。
コイルスプリング１３は、ニードル１の弁部２をノズルボデー３のノズルシート５に押し付ける方向（閉弁方向）に付勢する付勢力（閉弁方向の軸力）を発生するニードル付勢手段である。
シリンダ孔の図示上端には、圧力制御室１４が設けられている。この圧力制御室１４は、内部に導入される燃料の油圧力が、ニードル１の閉弁方向に作用する第２圧力室（背圧制御室、第２燃料室）としての機能を有している。
【００４６】
そして、ノズルボデー３、インジェクタボデー９およびチップパッキン１０の内部には、インジェクタ配管に接続される配管ジョイント５９の燃料導入流路６１から高圧燃料が導入される燃料流路６２〜６６が形成されている。
これらの燃料流路６２〜６６は、インジェクタの各部（インジェクタの内部に設けられる圧力制御室１４、燃料溜り室１５、燃料流路１６、微小隙間１７、サック室６、複数の噴孔８、入口側、出口側オリフィス２６、２７等）に高圧燃料を導入（供給）するための高圧燃料通路である。
【００４７】
圧力制御室１４は、オリフィスプレート２２に形成された入口側オリフィス２６を介して燃料流路６３に連通している。また、圧力制御室１４は、オリフィスプレート２２の中央部に形成された出口側オリフィス２７を介してバルブボデー２１に形成された燃料排出流路７１に連通している。この燃料排出流路７１は、インジェクタボデー９のシリンダ５５のシリンダ孔の側方に形成された燃料排出流路７２に連通している。
燃料溜り室１５は、燃料流路６６に連通している。また、燃料溜り室１５は、ニードル１の中径軸部４４の外周とノズルボデー３の軸方向孔の孔壁面との間に形成される燃料流路１６に連通している。
【００４８】
また、インジェクタボデー９の内部には、インジェクタボデー９のシリンダ孔、ノズルボデー３のノズル孔、チップパッキン１０の軸方向孔から溢流または排出された余剰燃料、あるいは燃料排出流路７１、７２から排出された余剰燃料を回収する燃料回収通路７３が形成されている。
燃料回収通路７３内に流入した余剰燃料は、燃料戻し配管を経て燃料タンクに戻される。
【００４９】
次に、本実施例のニードル１の弁部２の詳細を図１ないし図４に基づいて説明する。
ニードル１は、上記の各部が、鍛造加工や機械加工（切削加工、研削加工）等により設けられている。また、ニードル１は、鍛造加工および切削加工が成された棒軸状（ニードル部品形状）の鍛造成形体に対して、所定の熱処理を施すことで製造される。
ニードル１の弁部２は、ニードル１の燃料流方向の下流側の先端部（噴孔側端部）に設けられており、ノズルボデー３のノズルシート５に対して着座、離脱して、複数の噴孔８を閉鎖、開放する。
【００５０】
弁部２には、中径軸部４４よりも外径が小さい円柱形状のベース部７５、およびこのベース部７５のエッジライン７６から先端へ向かって外径が徐々に減少する縮径部７７が一体的に形成されている。
縮径部７７は、一端に向かって徐々に外径が縮径する円錐台形状の第１シール面８１、一端に向かって徐々に外径が縮径すると共に、第１シール面８２よりも傾斜（テーパ）角度が急な円錐台形状の第２シール面８２、および一端に向かって徐々に外径が縮径すると共に、第２シール面８２よりも傾斜（テーパ）角度が急な円錐形状の円錐面８３を有している。
【００５１】
なお、第１シール面８１と第２シール面８２との間に形成される円環状の交差稜線（シートライン）は、ノズルボデー３のノズルシート５に液密的に密着する第１シール部８４としての機能を有している。また、第２シール面８２と円錐面８３との間に形成される円環状の交差稜線（シートライン）は、ノズルボデー３のノズルシート５に液密的に密着する第２シール部８５としての機能を有している。
また、円錐面８３は、ニードル１のリフト開始時に、サック室６内および微小隙間１７内の燃料圧力（開弁方向の燃料圧力：以下ノズル開弁力）を受ける第３燃料受圧部となる。
【００５２】
次に、本実施例のノズルボデー３のノズルシート５の詳細を図１ないし図４に基づいて説明する。
ノズルボデー３は、ニードル１と同様に、上記の各部が、鍛造加工や機械加工（切削加工、研削加工）等により設けられている。また、ノズルボデー３は、鍛造加工および切削加工が成された棒軸状（ニードル部品形状）の鍛造成形体に対して、所定の熱処理を施すことで製造される。
ノズルボデー３のノズルシート５は、熱処理（特に焼戻し処理）の前工程である浸炭処理または焼入れ処理を実施した段階では、一端に向かって徐々に内径が縮径する円錐面形状のシート面９０を有している。
【００５３】
ノズルボデー３のノズルシート５は、焼戻し処理を実施した段階では、ニードル１の弁部２の形状に倣うように、一端に向かって徐々に内径が縮径すると共に、初期のシート面９０よりも傾斜（テーパ）角度が緩やかな円錐台形状の第１シート面９１、および一端に向かって徐々に内径が縮径すると共に、第１シート面９１よりも傾斜（テーパ）角度が急な円錐台形状の第２シート面９２を有している。
また、第１シート面９１には、燃料噴射ノズルの閉弁時（ノズル閉弁時）に、第１シール面８１が当接する。また、第２シート面９２には、ノズル閉弁時に、第２シール面８２が当接する。
【００５４】
なお、シート面９０と第１シール面９１との間に形成される円環状の交差稜線（シートライン）は、エッジライン７６が着座（当接）するシート部９３としての機能を有している。また、第１シール面９１と第２シール面９２との間に形成される円環状の交差稜線（シートライン）は、第１シール部８４が着座（当接）する第１シート部（シート溝）９４としての機能を有している。また、第２シール面９２とサック部７の内面との間には、第２シール部８５が着座（当接）する第２シート部９５としての機能を有している。
【００５５】
［実施例１の製造方法］
次に、本実施例の燃料噴射ノズルの製造方法を図１ないし図４に基づいて簡単に説明する。
【００５６】
ここで、ニードル１を形成する鋼素材は、一例として炭素量が０．５質量％までの炭素鋼にニッケル、クロム、モリブデン、マンガンを単独または複合して得られるクロムモリブデン鋼（ＳＣＭ４１５）が使用されている。なお、炭素鋼（ＳＣ）、クロム鋼（ＳＣｒ）等の他の鋼素材を使用しても良い。
【００５７】
先ず、ＳＣＭ４１５よりなる鋼素材を鋳造することで、ニードル用のインゴット（金属塊）を作り、このインゴットを鍛造型に入れて熱間鍛造または冷間鍛造する。
そして、鍛造成形体に切削加工や研削加工等の機械加工を施すことにより、軸線方向の一端に所定の形状の弁部２を有する１次成形体（部品形状の成形体）が形成される。
次に、ニードル１の耐摩耗性の向上、およびニードル１の表面硬化のための熱処理を実施する。
本実施例の製造装置では、熱処理として、熱処理前の成形体に対して、浸炭処理、焼入れ処理および焼戻し処理を実施する（ニードル熱処理工程）。
これにより、軸線方向の一端に所定の形状の弁部２を有するニードル１が形成される。  
【００５８】
一方、ノズルボデー３を形成する鋼素材は、一例として炭素量が０．５質量％までの炭素鋼にニッケル、クロム、モリブデン、マンガンを単独または複合して得られるクロムモリブデン鋼（ＳＣＭ４１５）が使用されている。なお、炭素鋼（ＳＣ）、クロム鋼（ＳＣｒ）等の他の鋼素材を使用しても良い。
先ず、ＳＣＭ４１５よりなる鋼素材を鋳造することで、ノズルボデー用のインゴット（金属塊）を作り、このインゴットを鍛造型に入れて熱間鍛造または冷間鍛造する。
そして、鍛造成形体に切削加工や研削加工等の機械加工を施すことにより、軸線方向の一端に所定の形状のノズルシート５を有する１次成形体（部品形状の成形体）が形成される。
【００５９】
次に、ノズルボデー３の耐摩耗性の向上、およびノズルボデー３の表面硬化のための熱処理を実施する。
先ず、熱処理として、１次成形体の表層部を炭素によって硬化する浸炭処理を実施する（ノズルボデー浸炭工程）。
なお、浸炭処理を実施することによって、浸炭処理が成された２次成形体の表層部は、２次成形体の内層部に比べて炭素の含有濃度が高くなる。
【００６０】
次に、浸炭処理が成された２次成形体に対して、所定の焼入れ温度（例えば８００℃程度）で加熱してこの状態を所定の時間維持する（加熱工程）。次に、所定の時間の維持が終了した３次成形体を油または水等の冷却媒体で急速冷却（急冷）して焼入れ処理を施す（ノズルボデー焼入れ工程）。この焼入れ処理は、焼入れ処理炉内で実施される。
次に、焼入れ処理が成された３次成形体に対して、所定の焼戻し温度（例えば２７０〜３００℃程度）で加熱してその状態を所定の時間維持する（加熱工程）。次に、所定の時間の維持が終了した４次成形体を油または水等の冷却媒体で冷却（徐例）して焼戻し処理を施す（ノズルボデー焼戻し工程）。この焼入れ処理は、焼戻し処理炉内で実施される。  以上の製造工程によって、ノズルボデー３が製造される。
【００６１】
ここで、本実施例のノズルボデー３の製造工程、特にノズルボデー焼戻し工程の特徴を図２ないし図４に基づいて説明する。
３次成形体に対して焼入れ処理を行う製造装置、特に焼戻し処理炉には、図３に示したように、ニードル１に対して、その弁部２をノズルシート５に押し付ける軸方向荷重を付与する軸力発生装置（軸力付与手段）１９が設けられている。この軸力発生装置１９として、例えば所定のスプリング荷重を発生するスプリング装置や、所定の軸方向荷重を発生する油圧シリンダ装置を用いることが可能である。
【００６２】
そして、軸力発生装置１９は、焼入れ処理中の加熱工程における加熱により変形抵抗が低下（軟化）した３次成形体のノズルシート５に軸方向荷重（ニードル軸力）を加えることで、ニードル１の弁部２の形状にノズルシート５の形状を倣わせるシート部熱変形処理を実施する。
ここで、軸力発生装置１９によって３次成形体のノズルシート５に加える軸方向荷重は、噴孔８から燃焼室内に噴射される燃料圧力（噴射圧力）と同等の軸力が望ましい。特に、使用燃料噴射圧力範囲（燃料の噴射圧力の使用範囲）内の最大値と同等のニードル軸力（例えば０．７ｋＮ〜０．９ｋＮ）が更に望ましい。
また、所定の焼戻し温度としては、エンジンの被熱の影響を受けて上昇する、ノズルボデー３の噴孔周辺部４の表面温度と同等の温度（例えば２７０〜３００℃程度）が望ましい。
【００６３】
［実施例１の作用］
次に、本実施例のインジェクタの作用を図１ないし図４に基づいて簡単に説明する。
コモンレールからインジェクタに供給される高圧燃料は、インジェクタの燃料導入流路６１に到達する。燃料導入流路６１に到達した燃料は、各燃料流路６２〜６６を通って、インジェクタの各部（入口側オリフィス２６、圧力制御室１４、出口側オリフィス２７、燃料溜り室１５、燃料流路１６等）に導入（供給）される。
これによって、ニードル１は、コマンドピストン１２を介して、圧力制御室１４内の燃料圧力によって押し下げる方向（ニードル１の閉弁方向）の力（軸力）を受けると共に、燃料溜り室１５内の燃料圧力によって押し上げる方向（ニードル１の開弁方向）の力（軸力）を受けることになる。
【００６４】
ここで、ＥＣＵにより電磁弁のコイル３２への通電が成されず、電磁弁のボールバルブ２５がオリフィスプレート２２のバルブシートに着座して出口側オリフィス２７を塞いでいる場合には、圧力制御室１４および燃料溜り室１５の内部が高圧燃料で満たされている。したがって、ニードル１の受圧面４６にて燃料溜り室１５内の燃料圧力を受ける受圧面積よりも、コマンドピストン１２の受圧面４９にて圧力制御室１４内の燃料圧力を受ける受圧面積の方が大きく、しかもコイルスプリング１３によってニードル１に対して、ニードル１の弁部２を閉弁方向（噴孔８を閉じる側、ノズルシート５に押し付ける側）に付勢する付勢力（軸力）が加わる。
【００６５】
すなわち、ニードル１には、コマンドピストン１２を介して伝達される圧力制御室１４内の燃料圧力による閉弁方向の軸力（ノズル閉弁力：Ｆ１）と、コイルスプリング１３のスプリング荷重による閉弁方向の軸力（ノズル閉弁力：Ｆ２）と、燃料溜り室１５内の燃料圧力による開弁方向の軸力（ノズル開弁力：Ｆ３）とが働いており、Ｆ１＋Ｆ２＞Ｆ３が成立している。このため、ＥＣＵにより電磁弁のコイル３２への通電が成されず、電磁弁のボールバルブ２５が閉弁している場合には、全体として図１において図示下向きの力が勝ることになる。
その結果、電磁弁の閉弁時には、ニードル１の弁部２がノズルボデー３の噴孔周辺部４のノズルシート５に着座して各噴孔８を塞いでいる。
したがって、当該インジェクタは、ニードル１が閉弁した閉弁（全閉）状態となり、エンジンの燃焼室内には燃料の噴射が成されない。
【００６６】
一方、ＥＣＵにより電磁弁のコイル３２への通電が成されると、コイル３２およびステータコア３３に磁気吸引力が発生してステータコア３３の磁極面側にアーマチャ３１が吸引される。
これにより、ボールバルブ２５がオリフィスプレート２２から離脱して、オリフィスプレート２２の出口側オリフィス２７が開放される。したがって、圧力制御室１４の内部に充満していた燃料は、圧力制御室１４から出口側オリフィス２７→燃料排出流路７１→燃料排出流路７２→燃料回収通路７３を経て燃料タンクに戻される。
【００６７】
以上の電磁弁自身の開弁動作に伴って、圧力制御室１４内の燃料圧力（ノズル閉弁力：Ｆ１）が急激に低下し、Ｆ１＋Ｆ２＜Ｆ３が成立すると、燃料溜り室１５内の燃料圧力（ノズル開弁力：Ｆ３）によってニードル１およびコマンドピストン１２が上昇する（リフトを開始する）。これにより、燃料溜り室１５および燃料流路１６内に貯留されていた高圧燃料が、ニードル１の弁部２とノズルボデー３のノズルシート５との間に形成される微小隙間１７に流れ込み、微小隙間１７内の燃料圧力によってニードル１を押し上げる方向（開弁方向）の力（ノズル開弁力：Ｆ４）が更に加わり、ニードル１の弁部２がノズルボデー３のノズルシート５より急速に離れる（離脱、離間する）。その結果、ニードル１が開弁した開弁（全開）状態となり、燃料溜り室１５および燃料流路１６内の高圧燃料が、微小隙間１７、サック室６を通って各噴孔８から噴射される。
したがって、当該インジェクタは、エンジンの燃焼室内への燃料の噴射を開始する。
【００６８】
噴射タイミングから指令噴射期間が経過すると、電磁弁のコイル３２への通電が停止される。すると、コイルスプリング３４の付勢力（スプリング荷重）によってアーマチャ３１が閉弁方向へ移動し、ボールバルブ２５がオリフィスプレート２２のバルブシートに押し付けられる。そして、電磁弁が閉弁すると、圧力制御室１４内の燃料圧力（ノズル閉弁力：Ｆ１）が急激に上昇し、Ｆ１＋Ｆ２＞Ｆ３が成立するため、ニードル１およびコマンドピストン１２が閉弁方向に移動する。その結果、当該インジェクタは、ニードル１の弁部２がノズルボデー３のノズルシート５に着座するため、複数の噴孔８が閉塞される。すなわち、ニードル１が閉弁した閉弁（全閉）状態に戻ることになる。よって、エンジンの燃焼室内への燃料噴射が終了する。
【００６９】
［実施例１の特徴］
本実施例の製造方法により得られる燃料噴射ノズルの特徴を図１ないし図４に基づいて説明する。
ここで、本実施例の燃料噴射ノズルを備えたインジェクタは、ノズルボデー３の噴孔周辺部４が、エンジンの各気筒の燃焼室内に露出（突出）するように取り付けられているので、噴孔周辺部４が非常に高い温度（例えば２５０℃〜３００℃程度）に晒される。
特に、ノズルボデー３の表面温度が、焼戻し温度以上の高温になると、ノズルボデー３が軟化し易くなり、耐摩耗性が低下する。
【００７０】
このような温度環境下で使用されるインジェクタは、噴孔周辺部４の表層部の硬度が低下する。このため、燃料噴射ノズルの閉弁時に、圧力制御室１４内の燃料圧力（ノズル閉弁力：Ｆ１）およびコイルスプリング１３のスプリング荷重（ノズル閉弁力：Ｆ２）によるニードル軸力が発生すると、ノズルシート５の第１シート部９４よりも下流側の第２シート面９２が盛り上がる態様の塑性変形と、ノズルシート５の第１シート９４近傍が窪む（凹む）態様の塑性変形とが起こる（図６および図７参照）。
【００７１】
そして、ノズルボデー３のノズルシート５が塑性変形した状態で、燃料噴射ノズルが開弁すると、つまりニードル１の弁部２がノズルシート５よりリフト（離脱）すると、ノズルシート５の第１シート部９４よりも下流側に形成される微小隙間１７が初期状態のサイズよりも狭くなるため、ニードル１の弁部２の円錐面８３に作用するノズル開弁力（Ｆ４）が初期よりも増大し、燃料噴射量が初期よりも増加するという不具合がある。
【００７２】
本発明は、ノズルボデー３の噴孔周辺部４がエンジンの燃焼熱で焼戻しされる時にノズルシート５が塑性変形することによって、ニードル１とノズルボデー３との間に形成される微小隙間１７が初期よりも狭くなり、ニードル１を開弁させる力（ノズル開弁力）が変化し、燃料噴射量を変化させてしまうという原因から、ノズル開弁力の変化を抑制することが改善に繋がることに着目し、ノズルボデー３のノズルシート５にニードル１の弁部２が当接して塑性変形した形状を予め形成することで、ノズル開弁力の変化を抑え、燃料噴射量の変化を低減することを目的とする。
【００７３】
ここで、ニードル１の弁部２の当接形状を、ノズルボデー３の噴孔周辺部４のノズルシート５に施す方法を図２に示し、その加工手順を図３に示す。
本実施例の製造工程は、先ず、ニードル１とノズルボデー３とを鍛造加工および機械加工して準備しておく（第１工程）。
次に、ノズルボデー３に対して、浸炭処理および焼入れ処理（または浸炭焼入れ処理）を実施する（第２工程）。
【００７４】
次に、焼入れ処理が成されたノズルボデー３のノズルシート５にニードル１の弁部２を突き合わせ、使用噴射圧力範囲内の最大値と同等のニードル軸力（０．７ｋＮ〜０．９ｋＮ）を加えた状態で、エンジンの被熱と同等の２５０℃〜３５０℃程度の焼戻しをノズルボデー３に対して実施する（第３工程）。なお、焼戻し時間中にノズルシート５の表面に応力（ニードル軸力）が加わると、容易に塑性変形が発生するという、プレステンバー作用が働く。
【００７５】
次に、焼戻し処理が成されたノズルボデー３を冷却して製造工程を完了する（第４工程）。
以上の製造工程を実施することにより、ニードル１の弁部２のシール面形状にノズルボデー３のノズルシート５のシート面形状を倣わせることが可能となる。
これによって、第１、第２シール面８１、８２および第１、第２シール部８４、８５を有する弁部２のシール面形状に対応した形状がノズルシート５に形成される。
すなわち、第１、第２シート面９１、９２および第１、第２シート部９４、９５を有するノズルシート５のシート面形状が得られる。
【００７６】
以上のような製造方法により製造された燃料噴射ノズルを備えたインジェクタをエンジンのシリンダヘッドに取り付けて使用した場合、ノズルシート５の経年劣化が起きる前の初期状態における、燃料噴射ノズルの閉弁時には、図４（ａ）に示したように、ニードル軸力（Ｆ１＋Ｆ２）によってニードル１の軸線方向の一端部に設けられる弁部２がノズルボデー３の噴孔周辺部４の内面に形成されるノズルシート５に着座することで、複数の噴孔８からの燃料噴射が成されない。
一方、初期状態における、燃料噴射ノズルの開弁時には、図４（ｂ）に示したように、ノズル開弁力（Ｆ３＋Ｆ４）によってニードル１の弁部２がノズルボデー３のノズルシート５より離脱することで、複数の噴孔８からエンジンの気筒の燃焼室内への燃料噴射が行われる。
【００７７】
そして、ノズルシート５の経年劣化後において、ノズルボデー３の噴孔周辺部４およびノズルシート５がエンジンの燃焼室により非常に高い温度に晒されているときに、ニードル軸力（Ｆ１＋Ｆ２）が発生してニードル１の弁部２がノズルシート５に着座して大きい衝撃荷重を受けた場合でも、ノズルシート５の第１シート部９４よりも下流側の第２シート面９２が盛り上がったり、ノズルシート５の第１シート部９４近傍が凹んだりする塑性変形が起きることがないため、燃料噴射ノズルの開弁時における微小隙間１７のサイズは初期状態と変わらない。
【００７８】
これによって、第１、第２シール面８１、８２および第１、第２シール部８４、８５を有する弁部２のシール面形状に対応した形状がノズルシート５に形成さのズルシート面１０４との間にシート部下流隙間１１３が形成されている。
この従来技術に対して、本実施例の燃料噴射ノズルにおいては、シート部下流隙間１１３を無くして、弁部２の第２シール面８２とノズルシート５の第２シート面９２とを直接面接触（当接）させたため、上記の効果を得ることができたものである。
【００７９】
［実施例１の効果］
以上のように、本実施例の製造方法により製造される燃料噴射ノズルにおいては、ノズルボデー３の噴孔周辺部４の内面に形成されるノズルシート５にニードル１の弁部２と当接して塑性変形させた形状を、ノズルボデー３に対して焼戻し処理を施す製造工程時に予めノズルシート５に形成しておくことができるので、ノズルシート５の経年劣化が起きる前の初期状態とノズルシート５の経年劣化後との間で、ニードル１の弁部２とノズルボデー３のノズルシート５との間に形成される微小隙間１７が変化することはない。つまりノズルシート５の経年劣化におけるノズル開弁力（Ｆ４）の変化を抑制することができる。  したがって、複数の噴孔８からエンジンの各気筒の燃焼室内へ噴射される燃料噴射量の変化を低減することが可能となる。
【００８０】
［変形例］
本実施例では、本発明の燃料噴射ノズルを、コモンレールの内部に蓄圧した高圧燃料を、エンジンの気筒内に噴射供給するインジェクタ（燃料噴射ノズルと電磁弁を一体化した燃料噴射弁）に適用した例を説明したが、本発明の燃料噴射ノズルを、列型燃料噴射ポンプや分配型燃料噴射ポンプ等の燃料噴射ポンプから燃料溜り室の内部に直接燃料が圧送され、燃料溜り室内の燃料圧力（ノズル開弁力）がスプリング（バネ）の付勢力（閉弁方向の軸力：ノズル閉弁力）よりも上回るとニードルが開弁して、エンジンの気筒内に燃料を噴射供給する燃料噴射装置に使用される燃料噴射ノズルに適用しても良い。
【００８１】
本実施例では、燃料を噴射する噴孔を開閉するニードル１をその軸線方向に開閉動作させるアクチュエータとして、コイル、ステータおよびアーマチャ等により構成される電磁アクチュエータによって構成しているが、ニードル１をその軸線方向に開閉動作させるアクチュエータとして、ピエゾスタックの伸縮に伴う変位を加圧ピストンに伝達し、この加圧ピストンの往復変位に伴って圧力制御室内の燃料圧力を増減させてニードル１の開閉動作（燃料噴射）を制御するピエゾアクチュエータによって構成しても良い。
また、ニードル１をその軸線方向に開閉動作させるアクチュエータを、モータ、減速機構、変換機構を備えた電動アクチュエータによって構成しても良い。
【００８２】
本実施例では、本発明のノズルボデー３の軸線方向の一端側（先端側）に形成される噴孔８を、サック室６と外部（燃焼室）とを区画するサック部７の内面で開口するように設けているが、本発明のノズルボデー３の先端側に形成される噴孔８を、ノズルシート５の第２シート面９２で開口するように設けても良い。
また、ノズルボデー３の軸線方向の先端側からサック室６およびサック部７を廃止しても良い。また、ノズルボデー３の軸線方向の一端側（先端側）に、ノズルボデー３の軸線方向の先端壁部（円頂部）を貫通する噴孔を設けても良い。
また、本発明の燃料噴射ノズルを備えた燃料噴射弁を、例えばガソリンエンジン等の内燃機関の気筒内に燃料を直接噴射するフューエルインジェクタに適用しても良い。
【００８３】
本実施例では、ノズルボデー３に対して全体的に焼戻し処理を実施しているが、ノズルボデー３の噴孔周辺部４またはノズルシート５に対して部分的に焼戻し処理を実施しても良い。
本実施例では、ニードル１およびノズルボデー３の製造工程を、鍛造加工→機械加工→浸炭処理（工程）→焼入れ処理（工程）→焼戻し処理（工程）の順に実施しているが、ニードル１およびノズルボデー３の製造工程を、鍛造加工または切削加工または研削加工→焼入れ処理（工程）→焼戻し処理（工程）の順に実施しても良い。
【符号の説明】
【００８４】
１  ニードル
２  ニードルの弁部
３  ノズルボデー
４  噴孔周辺部
５  ノズルシート
６  サック室
７  サック部
８  ノズルボデーの噴孔
【図１】
2013170475.tif 000003
【図２】
2013170475.tif 000004
【図３】
2013170475.tif 000005
【図４】
2013170475.tif 000006
【図５】
2013170475.tif 000007
【図６】
2013170475.tif 000008
【図７】
2013170475.tif 000009